Brevet FR2716748A1 — publié le 19950901

Procédé de tapissage ou de remplissage par dépôt en phase gazeuse d'une structure en relief et application de ce procédé pour la fabrication d'éléments semi-conducteurs. La présente invention est relative à un procédé de tapissage ou de remplissage d'une structure en relief possédant un grand rapport d'aspect, c'est-à-dire supérieur à 2, de préférence supérieur à 100 et une période très faible, inférieure à 500 nm par des espèces chimiques semi-conductrices, métalliques ou isolantes, ainsi qu'à diverses appli- cations de ce procédé pour la réalisation d'éléments semi-conducteurs. Par tapissage on entend le recouvrement de la totalité de la surface spécifique développée par la structure par une fine couche. Par remplissage on entend l'étape suivant le tapissage conduisant à des ca- vités comblées. Les structures en relief peuvent être réalisées notamment par électrochimie et autres moyens classiques. Ce type de structure est lar- gement utilisé pour la fabrication de dispositifs électroniques, opto- électroniques, microélectroniques... Parmi ces structures en relief, l'invention bien que conservant un caractère général vise plus particulièrement le silicium poreux, qui est actuellement l'un des semi-conducteurs utilisés en micro-électroni- que. Le silicium poreux se caractérise par l'existence d'un réseau de pores interconnectés dans une matrice de silicium. La morphologie du réseau de pores ainsi que la porosité peuvent être contrôlés et sont dé- terminés par les conditions opératoires du procédé de fabrication du silicium poreux. A l'issue d'un procédé de fabrication classique (attaque élec- trochimique le plus souvent), le silicium poreux obtenu n'est pas di- rectement exploitable pour certains types d'applications. Par exemple, parmi les nombreuses propriétés du silicium po- reux, on a récemment découvert qu'il présentait une luminescence in- tense dans le visible et pouvait être avantageusement utilisé pour la fabrication de diode électroluminescente. Cette luminescence dépend essentiellement du nombre important de nanocrystallites du réseau po- reux et du contact établi entre elles. Pour établir un tel contact entre les nanocrystallites d'un réseau de silicium poreux il est intéressant de combler les pores du réseau de façon à recouvrir la totalité de la surfa- ce spécifique développée par le réseau poreux. Pour les applications telles que la réalisation de diodes élec- troluminescentes, il est nécessaire de réaliser un contact intime au niveau des nanocrystallites du réseau de pores. Il apparaît donc indis- pensable pour de nombreuses applications de tapisser ou de remplir les cavités ou pores du réseau. De nombreuses tentatives pour tapisser ou remplir des struc- tures en relief à grand rapport d'aspect ont été faites dans le passé. Certaines tentatives mettaient en oeuvre notamment des tech- niques de dépôt par évaporation ou pulvérisation à partir de sources "solides". Ito, Hiraki, Satou, Appl. Surf. Science, 33/34, 1988, 1127- 1134 décrit de tels essais effectués sur du silicium poreux en mettant en oeuvre une technique PVD (Physical Vapor Deposition). D'autres essais ont consisté à évaporer des conducteurs sur du silicium poreux, ou de remplir les pores du réseau par des polymères ou des monomères formant des polymères in-situ. Il apparaît que selon ces procédés les rendements d'électroluminescence du silicium poreux résultant sont trop faibles. D'autres tentatives ont utilisé la surface spécifique dévelop- pée pour adsorber une espèce chimique par voie gazeuse. Ainsi, cer- tains essais ont notamment consisté à tapisser du silicium poreux en faisant croître une couche de SiO2. Cette technique consomme néan- moins la matière contenue dans la structure en relief qui dans le cas du silicium entraîne une restructuration incontrôlable et non reproductible du réseau de pores. Par ailleurs, il est connu qu'une restructuration trop forte du réseau de silicium poreux induit une perte de ses capaci- tés de luminescence dans le visible. Deux autres techniques de tapissage ou de remplissage ont également été réalisées sur le silicium poreux. A. Bsiesy, F. Muller, M. Ligeon... in "Optical Properties of Low Dimensional Silicon Structures", NATO ASI series, Vol 244, Kluwer Publishers, 1993, pp 139-146 décrit le remplissage des pores de silicium poreux à partir d'une phase liquide. Cette technique permet d'obtenir un bon rendement d'électroluminescence. Toutefois, de telles réalisations ne trouvent que très peu d'applications pratiques du fait de la présence du liquide qui les rend peu maniables. Ces structures pré- sentent également l'inconvénient de vieillir au niveau du silicium po- reux ou de l'électrolyte. L'article Tsao, Blewer, Tsao, Appl. Phys. Lett. , 49(7), 1986, 403-405 décrit le tapissage de silicium poreux par dépôt de tungstène par décomposition en phase gazeuse (CVD: Chemical Vapor Deposi- tion) à basse température. Néanmoins, la réaction de décomposition utilise une partie du silicium contenu dans les crystallites du réseau ce qui entraîne une restructuration incontrôlable du réseau de pores. En outre, la réaction de décomposition est violente et les résultats obtenus difficilement reproductibles. Les recherches conduites pour tapisser ou remplir les struc- tures en relief à grand rapport d'aspect n'ont pu fournir de procédés sa- tisfaisants autorisant des applications pratiques de ces structures telles que celle mentionnée précédemment. L'invention a pour but un procédé de tapissage ou de remplis- sage de ce type de structures qui ne présente pas les inconvénients énumérés ci-dessus qui sont notamment une consommation des élé- ments contenus et une restructuration non contrôlée de la structure. L'invention a également pour but que les éléments obtenus par un tel procédé puissent être utilisés pratiquement et notamment dans le cas du silicium poreux d'obtenir un rendement d'électrolumi- nescence intense avec une bonne reproductibilité et une bonne mania- bilité. La demanderesse vient de découvrir, ce qui fait l'objet de l'invention, un procédé permettant de tapisser ou de remplir de façon homogène et uniforme des structures en relief possédant un grand rap- port d'aspect, c'est-à-dire supérieur à 2, de préférence supérieur à 100, en particulier compris entre 100 et 1000, et une période très faible in- férieure à 500 nm et pouvant aller jusqu'à 10 nm, consistant à déposer dans cette structure au moins une espèce chimique semi-conductrice dopée ou non, métallique ou isolante, possédant un taux de croissance inférieur ou égale à 10 nm/mn par décomposition en phase gazeuse de gaz précurseurs de cette espèce chimique dans un réacteur CVD. Par ce procédé on recouvre uniformément et de façon homogène, c'est-à-dire sans interruption, la totalité de la surface spé- cifique développée par la structure. La décomposition en phase gazeu- se des gaz précurseurs des espèces à déposer ne nécessite pas l'utilisa- tion d'éléments contenus dans la structure et la réaction est contrôla- ble, ce qui permet l'obtention de résultats reproductibles. Le procédé appliqué au silicium poreux permet en outre de fabriquer des diodes électroluminescentes possédant un rendement d'électroluminescence nettement supérieur à ce que l'on obtenait avec les techniques de l'art antérieur. Les dispositifs émetteurs intégrant de telles diodes sont beaucoup plus performants que ceux de l'art anté- rieur. Une interprétation peut être avancée pour ces résultats sur- prenants obtenus avec le procédé de l'invention qui se caractérisent par des propriétés supérieures des structures par rapport à celles de l'art antérieur. Il semblerait que par le procédé de l'invention, on ob- tienne un tapissage uniforme et homogène, ou encore égal en tous points de la surface spécifique, tout comme l'on obtient si l'on pour- suit le procédé un remplissage des cavités sans laisser d'espace vide résiduel dans la structure en relief. Dans les techniques antérieures évoquées précédemment; on peut penser que les cavités s'obstruaient avant la fin du tapissage ou du remplissage emprisonnant dans le relief des espaces vides résiduels empêchant un bon contact entre les nanocrystallites. Ce phénomène pourrait résulter d'une cinétique de réaction trop importante ou de la grande taille des molécules introduites... L'objet de la présente invention consiste donc en un procédé pour tapisser ou remplir une structure en relief de grand rapport d'as- pect et de période faible par dépôts par décomposition en phase gazeu- se ainsi qu'en des éléments composés d'une telle structure tapissée ou remplie selon le procédé de l'invention. Un autre objet de l'invention réside en des diodes électrolu- minescentes fabriquées selon le procédé de l'invention et leur utilisa- tion dans des dispositifs émetteurs. L'invention a également pour objet des multi-puits quantiques pouvant être fabriqué par le procédé de l'invention, et leur utilisation dans des dispositifs détecteurs de lumière. D'autres objets et caractéristiques de l'invention apparaîtront plus clairement à la lecture de la description et des exemples qui sui- vent ainsi qu'au vu des figures. La Fig 1 illustre schématiquement le tapissage d'une structure en relief par un système monocouche. La Fig 2 illustre schématiquement le remplissage des cavités d'une structure en relief, étape suivant le tapissage La Fig 3 illustre schématiquement le tapissage d'une structure en relief par une multicouche. Les Figs 4 à 10 illustrent schématiquement les différentes structures aux différentes étapes de la fabrication d'une diode électro- luminescente. La Fig 11 illustre schématiquement le phénomène supposé de bouchage des pores lors du remplissage selon une méthode de l'art an- térieur. La fig 12 illustre le procédé de fabrication d'une diode élec- troluminescente selon l'invention. Le procédé conforme à l'invention, pour tapisser ou remplir de façon uniforme une structure en relief sur un substrat massif, pos- sédant un rapport d'aspect supérieur à 2, et une période très faible in- férieure à 500 nm est essentiellement caractérisé par le fait que l'on dépose dans cette structure au moins une espèce chimique semi- conductrice dopée ou non, métallique ou isolante, par décomposition en phase vapeur (CVD) de gaz précurseurs de cette espèce chimique dans un réacteur CVD. La structure en relief est généralement obtenue par électro- chimie et présente des périodes extrêmement petites pouvant atteindre quelques nanomètres. Selon le procédé de l'invention pour tapisser ou remplir une structure en relief, la réaction de décomposition en phase gazeuse a lieu de préférence à une température de décomposition inférieure ou égale à 750 C et à une pression inférieure ou égale à environ 14 Pa (100 m torrs). La température est comprise de préférence entre 350 C et 600 C, et la pression entre environ 0,07 et 14 Pa (0,5 et 100 m torrs). Dans le procédé de l'invention, on introduira de préférence les gaz précurseurs de l'espèce chimique que l'on souhaite déposer sur la surface spécifique développée par la structure en relief, avant la montée en température. Les gaz précurseurs sont choisis en fonction des espèces chi- miques à déposer et tous les gaz habituellement utilisés en CVD peu- vent être utilisés dans le présent procédé. On valorisera notamment ceux ayant un taux de décomposition ou des pressions de vapeur éle- vées à des températures inférieures ou égales à 750 C. On évitera, de préférence, d'utiliser des composés gazeux ou vapeur chlorés ou fluorés pour le transport des espèces chimiques à déposer. Ce sont en effet des gaz réactifs qui peuvent engendrer une restructuration de la structure. On peut utiliser à titre de gaz précurseurs par exemple SiH4, Si2H6, GeHt4, Si(CH3)4, éventuellement en présence de gaz dopants qui peuvent être par exemple B2H6 pour un dopage de type P ou PH3, AsH3 pour un dopage de type N. Ces gaz peuvent être dilués dans un gaz tel que l'hydrogène à des facteurs de dilution de 10 à 1000. Ces gaz précurseurs peuvent également être mis en oeuvre avec 02, NH3, N20 ou d'autres gaz nitrés ou oxygénés pour obtenir des dépôts Si 02 ou d'oxynitrures. Il est possible enfin de les mettre en oeuvre en mélange dans des quantités très faibles avec des gaz organométalliques ou de terres rares, dans le cas o l'on souhaite introduire de tels composants. Ces gaz sont utilisés dans des proportions extrêmement faibles dans un rapport de dilution par rapport au milieu gazeux inférieur à 1000. L'espèce ou les espèces chimiques dépendent essentiellement de la nature de la structure en relief sur laquelle elles doivent être dé- posées, ainsi que de l'usage que l'on souhaite faire de la structure fina- le. Elle peut être semi-conductrice dopée ou non, les ions dopants étant également introduits par CVD d'un composé gazeux les conte- nant, métallique, organométallique ou isolante. Le choix des gaz et des espèces chimiques peut être effectué par l'homme du métier en fonction des propriétés recherchées. Le temps de la réaction de décomposition dépend essentielle- ment de la vitesse de croissance de l'espèce à déposer, ainsi que de l'effet souhaité. Le temps de réaction pour une espèce chimique don- née sera plus long pour remplir les cavités d'une structure que pour en tapisser la surface spécifique, et encore plus long si l'on souhaite for- mer une couche épitaxiale sur la structure dont les cavités ont été rem- plies. En ajustant ce temps de réaction, on peut donc contrôler le ta- pissage à la monocouche près. Le procédé de l'invention permet également en modifiant la nature du mélange gazeux dans le réacteur après le dépôt de la premiè- re couche, de superposer sur celle-ci une autre couche par dépôt CVD et éventuellement de réitérer cette opération plusieurs fois de manière à recouvrir la surface spécifique développée d'une multicouche obte- nue par dépôts successifs d'espèces chimiques de nature différentes. Certaines structures en relief sont très sensibles aux condi- tions opératoires, et ont tendance, par exemple, à se restructurer ce qui comme mentionné précédemment influe sur les propriétés de la struc- ture résultante. Dans certains cas, il est donc nécessaire de stabiliser les structures sensibles par exemple à la température avant la mise en oeu- vre du procédé de l'invention. Pour ce faire, on soumet ces structures à une pré-oxydation avant le tapissage ou le remplissage par l'espèce chimique souhaitée. Cette préoxydation peut également être intéres- sante pour les structures o l'on souhaite prendre contact sur un oxyde très mince. Cette préoxydation peut être effectuée rapidement par CVD à une température inférieure ou égale à 550 C. On peut également faire une légère préoxydation sous oxygène à basse température (T classique approprié peut être mis en oeuvre pour cette préoxydation. La structure en relief peut être constituée de tout matériau et notamment d'un semi-conducteur dopé ou non tel des alliages de Si, Ge Si, Si poreux ou gravé. Comme il a été dit précédemment, ce procédé peut avantageu- sement être appliqué au tapissage ou remplissage du silicium poreux surmontant ainsi tous les inconvénients survenus jusqu'à présent dans les procédés de l'art antérieur. Le silicium poreux peut être dopé N ou P. ou ne pas être dopé du tout. La morphologie de son réseau de pores peut être contrôlée par la réaction de formation du poreux. Ce réseau peut être isotrope c'est- à-dire qu'il s'agit d'un réseau aléatoire de pores o les nanocrystallites ne sont pas régulières ni toutes dirigées dans la même direction et s'entremêlent pour conduire à un effet "pelote". Le réseau peut égale- ment être anisotrope, c'est-à-dire un réseau de pores ordonné dont les crystallites sont orientées verticalement dans la même direction. Les réseaux anisotropes peuvent être obtenus par lithographie, gravure ain- si que par électrochimie. La porosité du silicium poreux est contrôlée et déterminée par les conditions opératoires du procédé utilisé pour former la couche poreuse. Elle peut être quelconque. Une porosité typique est comprise entre 50 et 60 % ou supérieure à ces valeurs. Néanmoins, pour certai- nes applications, on préférera du silicium poreux de porosité supérieu- re à 75 %, de préférence de 80 à 85 %. L'épaisseur de la couche poreuse peut être aussi grande que l'on désire. On préfère toutefois une épaisseur de 10 à 1000 nm. En ce qui concerne les conditions opératoires du dépôt par décomposition en phase gazeuse des espèces chimiques désirées ayant un taux de croissance et le dépôt n'est plus homogène et uniforme. Les gaz précurseurs habituellement utilisés en CVD sur sili- cium massif peuvent être utilisés dans le présent procédé de dépôt sur silicium poreux. On citera par exemple SiH4, H2, GeH4, Si(CH3)4, 02, NO2, NH3 ainsi que des gaz à base des composés organométalliques, de terres rares, et d'autres gaz nitrés, oxygénés... et, pour introduire les dopants, des gaz tels que B2 H6, PH3, AsH3 et d'autres du même ty- pe. L'espèce chimique déposée dans les cavités ou pores du sili- cium poreux peut être quelconque semi-conductrice dopée ou non, mé- tallique, organo-métallique ou isolante. On choisira toutefois de préfé- rence des espèces chimiques à base de silicium tels que le silicium; un alliage du type Sil.x.y.z.t Gex Cy Az Bt; (B)v avec x, y, z et t désignant une valeur telle que 0 dans la matrice sous forme interstitielle et non pas substitutionnelle. A désigne un métal, et B désigne une terre rare; les oxydes de silicum tels que par exemple SiO2, SiOxNy et les nitrures de silicium tels que par exemple Si3N4. Parmi les métaux que peut désigner A, on citera par exemple W, Ti, AI et autres du même genre. Comme terre rare on citera plus particulièrement l'erbium. Les espèces chimiques semi-conductrices à base de silicium peuvent être dopées N ou P ou ne pas être dopées du tout. Selon le procédé de l'invention, on peut tapisser de façon homogène et uniforme la totalité de la surface spécifique développée par le silicium poreux d'une monocouche d'une espèce chimique telle que définie précédemment ou d'une multi-couches constituée de plu- sieurs couches régulières superposées d'espèces chimiques différentes telles que définies précédemment et résultant du dépôt successif d'es- pèces chimiques de nature différente. On peut ainsi obtenir par exemple des multi-couches compo- sées d'une alternance de couches de silicium et d'un alliage à base de silicium tel que défini précédemment ou de couches d'autres espèces chimiques. Selon le procédé de l'invention, on peut également remplir les pores du silicium poreux sans laisser subsister aucun espace vide dans la couche poreuse. Ces caractéristiques permettent d'utiliser avantageusement le procédé de l'invention pour la fabrication de dio- des électroluminescences à base de silicium poreux, possédant des ren- dements d'électroluminescence très supérieurs à ceux obtenus avec des diodes à base de silicium poreux fabriquées selon les procédés de l'état de la technique. Pour la fabrication de ces diodes électroluminescentes, on utilise du silicium poreux dopé, de préférence P. présentant une poro- sité supérieure ou égale à 65 %, de préférence de 80 à 85 %. Le silicium poreux possédant une telle porosité est très sensi- ble à la température et a tendance à fortement se restructurer. On sou- mettra donc de préférence, les plaquettes de ce silicium poreux à une préoxydation selon les méthodes énoncées plus haut, avant le dépôt par CVD des espèces chimiques souhaitées. La réalisation de la couche d'oxyde par électrochimie permet une oxydation par le fond des pores ce qui possède l'avantage d'éviter les courts-circuits au niveau du substrat tout en profitant d'un contact non oxydé à la surface supérieu- re. Les mélanges gazeux des gaz précurseurs de l'espèce chimi- que à déposer comprennent des gaz tels que PH3 et AsH3 introduisant un dopant N pour le silicium. Parmi toutes les espèces chimiques utili- sables pour le dépôt CVD sur silicium poreux définies précédemment, on citera par exemple le silicium pur ou un alliage du type SilxGex avec 0 contact sur le matériau anciennement poreux. On dépose ensuite sur cette couche épitaxiale un conducteur pour obtenir une diode N - P électroluminescente. Si le dépôt du conducteur est fin, après polarisation, la structure se comportant com- me une diode N - P émettra de la lumière à travers le plot de contact. Si l'on dépose un conducteur épais, on grave en peigne la structure d'o, après passivation avec de l'oxyde, sortira la lumière le long du périmètre développé. l1 Le dopage peut être inversé, à savoir que le silicium poreux peut être dopé N et l'espèce chimique à déposer peut être dopée P. Au- quel cas on introduira dans le réacteur un gaz contenant un dopant P pour le silicium tel que B2H6. La diode ainsi obtenue constituant également l'objet de l'in- vention pourra être intégrée dans un dispositif émetteur de lumière. Le procédé de l'invention permet également avantageusement la réalisation de certains systèmes émetteurs qui pouvaient difficile- ment être obtenus jusqu'à présent par les méthodes classiques. Ces émetteurs présentent une émission améliorée à certaines longueurs d'onde par rapport aux faibles émissions observées avec des émetteurs de l'art antérieur. Le carbone, par exemple, émet à une longueur d'onde de 1,3 pm. Or, on a constaté que lorsqu'une structure massive à base de sili- cium comportait plus d'1 % de carbone, celui-ci précipitait dans la structure. Par le procédé de l'invention, il est possible de recouvrir la totalité de la surface spécifique développée par du silicium poreux par des espèces chimiques quelconques. La surface spécifique développée par du silicium poreux est 100 à 1 milliard de fois supérieure à celle * du silicium massif. Le procédé de l'invention conduit donc à la forma- tion sur cette grande surface d'un alliage du type Silxyz.t Gex Cy Az Bt; (B)v dans lequel A, B, x, y, z, t, v ont les mêmes significations que celles mentionnées ci-dessus. Ce qui permet l'introduction dans le silicium poreux d'une plus grande quantité de carbone à travers une mince couche d'alliage développée sur toute la surface spécifique que si l'on utilise du sili- cium massif de même surface extérieure comme substrat. L'émission d'une telle structure à une longueur d'onde de 1,3 plm est plus forte qu'avec les systèmes classiques. Il en est de même pour l'erbium qui émet à une longueur d'onde de 1,54 grm. Jusqu'à présent il était difficile d'introduire de l'er- bium dans un réseau de silicium massif. En introduisant de l'erbium par tapissage de la surface spécifique développée par du silicium mas- sif, selon le procédé de l'invention, il est possible d'obtenir un émet- teur à 1,54 gm possédant une émission accentuée par rapport au sili- cium massif de même surface extérieure. D'autres substances émettrices peuvent être introduites dans le silicium poreux par la mise en oeuvre du procédé selon l'invention permettant d'accentuer les émissions aux longueurs d'ondes de ces sub- stances émettrices par rapport aux émetteurs fabriqués à partir de sub- strats massifs correspondants. L'invention a également pour objet des multi-puits quantiques constitués d'une structure en relief possédant un rapport d'aspect élevé supérieur à 2 et de préférence supérieur à 100 et une période inférieure à 500 nm dont la totalité de la surface spécifique développée est tapis- sée d'au moins une couche d'une espèce chimique semi-conductrice do- pée ou non, métallique ou isolante. Cette structure peut être obtenue notamment par électrochimie. Le dépôt d'une monocouche ou d'une multicouche sur la tota- lité de la surface spécifique développée par la structure en relief, peut être effectuée par la mise en oeuvre du procédé de l'invention, mais ne se limite pas à ce seul procédé. Comme structure en relief, on citera par exemple le silicium poreux de porosité quelconque, et de préféren- ce typique de 50 à 60 % ou supérieure, possédant un réseau de pores isotrope ou anisotrope. De tels multi-puits quantiques et notamment lorsque la struc- ture est du silicium poreux et que l'espèce chimique déposée un alliage à base de silicium, et plus particulièrement un alliage de type Sil!x Gex avec x et 0 rieur au rendement obtenu avec les multi-puits quantiques "tradition- nels" obtenus par empilage vertical d'une succession de couches com- posées notamment de Silx Gex et de Si déposées par CVD. On préférera utiliser du silicium poreux possédant un réseau de pore isotrope afin de permettre une absorption multi-directionnelle. Les multi-puits quantiques multi-directionnels ainsi fabriqués simpli- fient et augmentent les potentialités des détecteurs par exemple infra- rouges dont ils constituent l'élément essentiel en permettant une détec- tion sous incidence quelconque ainsi que des rendements de détectionaméliorés. En alternant le dépôt d'espèces chimiques différentes sur la surface spécifique développée par la structure en relief de façon à la tapisser d'une multicouches on fabrique des hétéro-puits quantiques. On peut par exemple alterner des dépôt de silicium et d'un al- liage de Silx Gex avec x (0 puits quantiques constitués par du silicium poreux tapissé d'une multi- couche composée d'une alternance de couches de silicium et de cou- ches de Si Ge. Pour la fabrication de multi-puits quantiques détecteurs de lumière, les multi-puits quantiques traditionnels obtenus par empilage vertical de couches déposées par CVD doivent au moins comporter 50 couches successives pour réaliser une absorption suffisante dans la bande complète de 9 à 12 gtm. Avec les multi-puits quantiques selon l'invention, le dépôt par CVD d'une seule couche est suffisante pour une absorption complète dans la même bande. Ceci réduit considéra- blement le temps de fabrication des multi-puits quantiques passant de plus d'une heure à quelques minutes au maximum. En outre, le tapissa- ge des structures en relief par une monocouche est contrôlé une fois et permet l'obtention d'une couche uniforme et homogène d'épaisseur constante le long de toute la surface spécifique développée. Lors de la fabrication de multi-puits quantiques traditionnels, il était nécessaire de contrôler l'épaisseur de chacune des couches déposées. Ces multi-puits quantiques peuvent constituer l'élément es- sentiel d'un détecteur de lumière tel qu'un détecteur infra-rouge possé- dant un rendement de détection supérieur à ceux contenant des multi- puits traditionnels. En outre, on peut fabriquer des détecteurs multi- directionnels en utilisant des multi-puits quantiques fabriqués à base de silicium poreux possédant un réseau de pore isotrope. Certaines caractéristiques et modes de réalisation de l'inven- tion apparaîtront plus clairement à la lecture de la description des fi- gures. La figure 1 représente schématiquement une structure en re- lief (1) formée sur un substrat massif (2) par un procédé classique tel que par exemple l'électrochimie, et dont les crystallites (3) sont toutes orientées verticalement dans le même sens. Cette structure a été tapis- sée selon le procédé de l'invention par dépôt d'une substance chimique formant une monocouche (4) recouvrant de façon homogène et unifor- me la totalité de la surface spécifique développée par la structure sans aucune interruption. Une telle structure peut avantageusement être utilisée comme multi-puits quantiques dans un détecteur de lumière. La figure 2 constitue l'étape suivant celle de la figure 1 lors- que l'on augmente le temps de réaction. Cette figure représente la structure en relief (1) formée sur le substrat massif (2) par des métho- des classiques telles que l'électrochimie, et dont les crystallites (3) sont toutes orientées verticalement dans la même direction. Les cavités (5) de cette structure sont remplies par la substance chimique (4) selon le procédé de l'invention de façon à ne laisser subsister aucun espace vide dans la structure. La figure 3 représente une structure en relief (6) formée sur un substrat massif (7) selon un procédé classique tel que par exemple l'électrochimie, et dont les crystallites (8) sont orientées verticalement dans la même direction. Cette structure a été tapissée selon le procédé de l'invention en alternant des dépôts successifs d'espèces chimiques différentes. La surface spécifique développée par cette structure est recouverte d'une multi-couche (9) constituée d'une superposition de couches de nature différentes (10), (11) et (12). Cette multi-couche est en tout point de la surface spécifique développée de même épais- seur et de même constitution. Une telle multi-couche peut être obtenue selon le procédé de l'invention en modifiant après chaque dépôt la composition du mélange de gaz précurseurs dans le réacteur. On sou- met ensuite la structure tapissée du dépôt précédent à un nouveau dé- pôt par décomposition en phase gazeuse d'une nouvelle espèce chimi- que selon le procédé de l'invention. Cette opération peut être répétée autant de fois que l'on désire de couches différentes composant la mul- ti-couche. Une telle structure peut avantageusement être utilisée comme hétéro-multi-puits quantiques dans un détecteur de lumières. Les figures 4 à 10 représentent chacune schématiquement la structure résultante à chacune des étapes d'un procédé de fabrication d'une diode électroluminescente à base de silicium poreux. On peut également réaliser une telle diode électroluminescen- te en inversant le type de dopage (substrat N, poreux N ou N+, et re- plissage de type P ou P+). La figure 4 illustre la première étape dans laquelle on épi- taxie une couche de silicium dopée P+ (13) sur un substrat de silicium massif dopé P (14). Selon la figure 5, on forme une couche poreuse (15) dans la couche épitaxiale (13) selon des méthodes classiques telles que par exemple par l'électrochimie, la lithographie, la gravure, de façon à ob- tenir une couche poreuse (15) dont les crystallites (16) sont toutes orientées de préférence verticalement. L'orientation peut être dans la même direction. La figure 6, représente la structure après sa stabilisation par une préoxydation. Cette préoxydation a été effectuée par une oxyda- tion anodique qui n'a oxydé que le fond des cavités (18), créant une fi- ne couche de SiO2 (17). Cette préoxydation stabilise la structure et évite également tout court-circuit éventuel avec le substrat (14). La figure 7 montre le silicium poreux (15) tapissé par dépôt CVD d'une espèce chimique dopée N selon le procédé de l'invention. Il en résulte que la surface spécifique développée par le silicium poreux (15) comportant au fond des pores (18) un dépôt de SiO2 (17), est re- couverte d'une mono-couche (19) homogène, uniforme et de même épaisseur en tout point de la surface. La figure 8 représente le silicium poreux soumis à un temps de réaction plus long selon le procédé de l'invention de façon à rem- plir les pores (18) de l'espèce chimique dopée N (19). Le silicium po- reux résultant à ses pores comblés de façon homogène et uniforme sans laisser subsister d'espace vide dans le réseau de pore. La figure 9 illustre l'étape suivante qui consiste à épitaxier sur le silicium poreux (15) dont les pores (18) ont été comblés, une couche (20) de même espèce chimique dopée N+. Cette épitaxie est ré- alisée en augmentant le temps de réaction par rapport à celui nécessai- re pour le remplissage. En ajustant ce temps de réaction, on obtient une couche épitaxiale de l'épaisseur voulue. La figure 10 illustre la dernière étape de ce procédé de fabri- cation d'une diode électroluminescente qui consiste à déposer sur la couche épitaxiale formée précédemment un conducteur (21). Si le dé- pôt de de conducteur (21) est fin, après polarisation, la structure se comporte comme une diode N-P et émettra de la lumière autour et à travers le plot de contact. Si le dépôt de conducteur est épais, il sera nécessaire de graver en peignes la structure d'o, après passivation avec de l'oxyde, sortira la lumière le long du périmètre développé. La figure 11 représente une structure en relief conforme à l'hypothèse d'obstruation des cavités avant que celle-ci ne puisse être remplie, formulée plus haut dans la description que l'on obtiendrait par certains procédés de l'art antérieur. La structure en relief (23) a été formée sur un substrat massif (22) par des méthodes classiques tel- les que par exemple l'électrochimie, de sorte que ces crystallites (24) soient toutes orientées verticalement dans la même direction. La struc- ture a été soumise à un procédé de remplissage par une substance chi- mique (25) selon l'art antérieur laissant subsister des espaces vides (28) à l'intérieur de la structure du fait de la formation d'un bouchon (26) au dessus des cavités avant que celles-ci n'aient pu être remplies. La figure 12 illustre la fabrication de diodes électrolumines- centes conforme à l'invention, selon les étapes A à E illustrées sur la figure 12. Après implantation d'un dopant N (B) sur un substrat P et re- cuit d'activation des dopants (C) ou inversement, on réalise une atta- que électrochimique (D) qui fabrique du Si poreux de faible porosité (27) (typiquement 30%) sur la couche N pour la laisser conductrice, et du Si poreux de forte porosité supérieure ou égale à 70% (D') qui sera la zone de recombinaison (28) des proteurs injectés dans la diode NP. Ceci conduit à des diodes électroluminescentes émettant dans le rouge, mais sensibles au vieillissement car il n'y a pas de passivation. L'eau et l'oxygène rentrent dans les réseaux des pores et les détériorent par dégradation de la surface spécifique exposée. On procède conformément à l'invention (E) au rebouchage des trous de la couche N par un dépôt N+, comme décrit ci-dessus par remplissage (29) et tapissage (30) par CVD. Les structures résultant de la mise en oeuvre du procédé de l'invention peuvent être utilisées, par exemple, dans la fabrication de substrats à paramètre de maille variable pour toute épitaxie ultérieure, fabrication de détecteurs et d'émetteurs de lumière autres que ceux dé- crits précédemment, fabrication de capteurs d'impureté... Les exemples qui suivent servent à illustrer la présente in- vention sans présenter un caractère limitatif. Exemple 1 Procédé de fabrication d'une diode électroluminescente. Sur un substrat de silicium massif dopé P, on épitaxie une couche de silicium dopée P+ dans laquelle on fabrique une couche d'environ 500 nm de silicium poreux de porosité de 80-85 % par élec- trochimie. La couche poreuse est stabilisée dans un premier temps par un rinçage dans l'eau déionisée pendant environ 15 mn. On introduit rapidement la plaquette de silicium poreux dans un réacteur pour éviter une oxydation non contrôlée de la surface in- terne du silicium poreux. On introduit ensuite les gaz précurseurs de Si, Ge et de do- pant N, de manière à obtenir un mélange gazeux composé de SiH4, GeH4, PH3, AsH3. On établit une pression à l'intérieur du réacteur éga- le à environ 14 Pa (100 m torrs). On augmente la température à l'inté- rieur du réacteur jusqu'à ce que l'on obtienne une température de 550 C. Le procédé de remplissage des pores du silicium poreux est suivit par éllipsométrie spectroscopique in-situ. On laisse se poursui- vre le dépôt par décomposition en phase gazeuse jusqu'à la formation d'une couche épitaxiale d'une épaisseur de 20 nm sur le réseau de po- res comblés pour prendre un contact. On dépose ensuite une fine cou- che d'un conducteur sur cette couche épitaxiale. On obtient une diode électroluminescente N-P. Exemple 2 Procédé de fabrication de multi-puits quantiques. Sur un substrat massif de silicium peu dopé N on épitaxie une couche dopée N+ dans laquelle on forme par électrochimie une couche de silicium poreux de 50 % de porosité et d'une épaisseur de 500 nm. On introduit rapidement la plaquette de silicium poreux dans un réacteur CVD pour éviter une oxydation non contrôlée de la surface interne du silicium poreux. On introduit ensuite un mélange de gaz précurseurs composé de SiH4, B2H6, GeH4, puis on instaure une pression d'environ 14 Pa (100 m torrs) dans le réacteur CVD. On augmente la température jus- qu'à atteindre une température de 550 C. Le dépôt par décomposition en phase gazeuse est poursuivit pendant environ 4 mn. On peut suivre le tapissage des parois des pores par éllipsométrie-spectroscopique in- situ. On obtient des multi-puits quantiques composés de silicium poreux dont la totalité de la surface spécifique est recouverte d'une monocouche de 2 nm d'épaisseur d'un alliage de Si0,85 Ge0,15 dopés P+ et absorbant dans la bande de longueur d'ondes de 9 à 12 nm. Ce qui précède est fait pour une couche. Bien entendu, on peut aussi rajouter en alternance d'autres couches. REVENDICATIONS 1. Procédé pour tapisser ou remplir de façon homogène et uniforme une structure en relief sur un substrat massif et possédant un rapport d'aspect élevé supérieur à 2 et de période très faible inférieur à 500 nm, caractérisé en ce que l'on dépose dans cette structure au moins une espèce chimique semi-conductrice dopée ou non, métallique ou isolante, possédant un taux de croissance inférieur ou égal à 10 nm/mn, par décomposition en phase gazeuse (CVD) de gaz précurseurs de cette espèce chimique dans un réacteur CVD. 2. Procédé selon la revendication 1, caractérisé en ce que la température de décomposition en phase gazeuse est inférieure ou égale à 750 C. 3. Procédé selon la revendication 1 ou 2, caractérisé en ce que la pression dans le réacteur CVD lors de la décomposition en pha- se gazeuse est inférieure ou égale à environ 14 Pa (100 m torrs). 4. Procédé selon l'une quelconque des revendications 1 à 3, caractérisé en ce que les gaz précurseurs sont introduits dans le réac- teur CVD avant la montée en température. 5. Procédé selon l'une quelconque des revendications 1 à 4, caractérisé par le fait que les gaz précurseurs sont choisis parmi SiH4, Si2H6, GeH4, Si(CH3)4, en présence éventuellement de gaz dopants et/ou d'un gaz diluant. 6. Procédé selon la revendication 5, caractérisé par le fait que les gaz dopants sont choisis parmi PH3, AsH3, B2H6. 7. Procédé selon la revendication 5 ou 6, caractérisé par le fait que l'on utilise en mélange 02, NH3, N20 ou d'autres gaz nitrés ou oxygénés pour obtenir des dépôts Si 02 ou oxynitrures. 8. Procédé selon l'une quelconque des revendications 5 à 7, caractérisé par le fait que l'on utilise en plus des quantités faibles de gaz organométalliques ou de terres rares. 9. Procédé selon l'une quelconque des revendications 1 à 8, caractérisé en ce que l'on dépose successivement des espèces chimi- ques différentes en modifiant la nature du mélange gazeux dans le ré- acteur entre chaque dépôt. 10. Procédé selon l'une des revendications 1 à 9, caractérisé en ce que la structure en relief est soumise à une préoxydation avant la mise en oeuvre du tapissage ou du remplissage. 11. Procédé selon l'une quelconque des revendications 1 à 10, caractérisé en ce que l'étape de remplissage est suivie d'une épitaxie ou d'un dépôt d'une couche de même composition sur le réseau de po- res comblés. 12. Procédé selon la revendication 10, caractérisé en ce que la structure en relief est une couche de silicium poreux dopé ou non, de porosité contrôlée et possédant un réseau de pores isotrope ou ani- sotrope. 13. Procédé selon la revendication 1 1 ou 12, caractérisé en ce que l'espèce chimique est choisie parmi le silicium; les alliages à base de silicium du type Sil-x-y-z-t Gex Cy Az Bt; (B)v avec x, y, z et t désigant chacun unevaleurtelleque 0 0 te éventuellement dans la matière sous forme interstitielle. A désignant un métal et B une terre rare; les oxydes de silicium; et les nitrures de silicium. 14. Procédé selon la revendication 13, caractérisé en ce que y est différent de 0. 15. Procédé selon la revendication 13, caractérisé en ce que t est différent de 0 et B représente l'erbium. 16. Procédé selon l'une quelconque des revendications 12 à , caractérisé en ce que la température de décomposition en phase ga- zeuse est inférieure ou égale à 600 C. 17. Procédé selon l'une quelconque des revendications 12 à 16, caractérisé en ce que le silicium poreux a une porosité supérieure ou égale à 75 %. 18. Procédé selon l'une quelconque des revendications 12 à 17, caractérisé en ce que l'on dépose sur la totalité de la surface spéci- fique développée par le silicium poreux une espèce chimique jusqu'à ce que les pores du réseau soient remplies, et en ce qu'on poursuit la réaction jusqu'à formation d'une couche épitaxiale sur le réseau de po- res comblés. 19. Procédé selon la revendication 1 à 18, caractérisé en ce que l'espèce chimique déposée dans les pores du silicium poreux, est un semi-conducteur inversement dopé par rapport au silicium poreux. 20. Procédé selon la revendication 19, caractérisé en ce que le silicium poreux est dopé P et l'espèce chimique est dopée N. 21. Elément composé d'au moins une structure en relief pos- sédant un rapport d'aspect élevé supérieur à 2 et de pérode très petite inférieure à 500 nm et d'au moins une espèce chimique, tapissant ou remplissant cette structure, déposée selon le procédé tel que revendi- qué dans l'une quelconque des revendications 1 à 20. 22. Diode électroluminescente à base de silicium poreux dopé de porosité contrôlée, caractérisée en ce que les pores du réseau sont remplies d'une espèce chimique solide semiconductrice inversement dopée par rapport au silicium poreux, déposée dans les pores du réseau conformément au procédé revendiqué dans l'une quelconque des reven- dications 12 à 20 et en ce que le réseau de pores ainsi comblés est sur- monté d'une couche épitaxiale sur laquelle est déposée un contact mé- tallique. 23. Diode électroluminescente selon la revendication 22, ca- ractérisée en ce que le silicium poreux à une porosité supérieure ou égale à 75 %. 24. Diode électroluminescente selon la revendication 22 ou 23, caractérisée en ce que le silicium poreux est dopé P et la substance chimique est dopée N. 25. Elément selon la revendication 21, caractérisé en ce que la structure en relief est du silicium poreux et l'espèce chimique un al- liage choisi parmi ceux définis dans les revendications 13 et 15. 26. Multi-puits quantiques, caractérisés en ce qu'ils sont constitués d'une structure en relief obtenue par électrochimie, sur un substrat massif et possédant un rapport d'aspect supérieur à 2, et de période très petite inférieure à 500 nm dont la totalité de la surface spécifique développée par cette structure est tapissée d'au moins d'une couche d'une espèce chimique semi-conductrice dopée ou non, métalli- que ou isolante. 27. Multi-puits quantiques selon la revendication 26, caracté- risés en ce que la structure en relief est une couche de silicium poreux, dopé ou non, possédant un réseau de pores isotrope ou anisotrope. 28. Multi-puits quantiques selon la revendication 27, caracté- risés en ce que l'espèce chimique est choisie parmi le silicium; les al- liages à base de silicium du type Sil-x-y-z-t Gex Cy Az Bt i (B)v avec O les nitrures de silicium. 29. Multi-puits quantiques selon la revendication 27 et 28, caractérisés en ce que la surface spécifique développée par le silicium poreux est tapissée d'une multi-couche composée de couches de nature différente. 30. Multi-puits quantiques selon l'une quelconque des reven- dications 27 à 29, caractérisé en ce que le réseau de pores est isotrope. 31. Multi-puits quantiques, selon l'une quelconque des reven- dications 27 à 30, caractérisés en ce qu'ils sont préparés par le procédé définis dans les revendications 1 à 20. 32. Multi-puits quantiques, selon l'une quelconque des reven- dications 25 à 30, caractérisés en ce qu'ils constituent l'élément essen- tiel d'un détecteur de lumière.